(57)【特許請求の範囲】
【請求項１】
アルコールのアルキレンオキシド付加体とリン酸とのエステルのアルカリ金属塩、アルカリ土類金属塩を含有することを特徴とするティッシュペーパーの柔軟性、吸水性付与処理剤。
【請求項２】
請求項１記載の処理剤により、アルコールのアルキレンオキシド付加体とリン酸とのエステルのアルカリ金属塩、アルカリ土類金属塩が、ティッシュペーパー中に０．０１〜１０．０重量％含有されるように処理することを特徴とするティッシュペーパーの柔軟性、吸水性付与処理方法。
【発明の詳細な説明】
【０００１】
【発明の属する技術分野】
本発明はティッシュペーパーに柔軟性、吸水性を付与することのできるティッシュペーパーの柔軟性、吸水性付与処理剤及び、その処理剤を用いたティッシュペーパーの柔軟性、吸水性付与処理方法に関する。
【０００２】
【従来の技術】
紙や紙製品、特にトイレットペーパーやティッシュペーパー等の家庭用の紙類には適度な柔軟性、吸水性が要求されている。このような要求に応えるため、処理剤によって紙類を処理することが行われている。この種の処理剤として、従来より、グリセリン、脂肪酸エステル類、パラフィン類、第４級アンモニウム塩等が用いられている。
【０００３】
【発明が解決しようとする課題】
しかしながら、グリセリンは紙類に要求される柔軟性を付与するために大量に使用しなければならず、処理コストが高くつくという問題があった。また、脂肪酸エステル類、パラフィン類は、少ない使用量で紙類に適度な柔軟性を付与できる反面、紙類に要求される吸水性を低下させるという問題があった。更に第４級アンモニウム塩は金属腐食性があるため、紙類を処理する際に飛散した第４級アンモニウム塩によって処理設備の金属部分が錆びたり腐食し、設備の耐久性が低下するという問題があった。
【０００４】
本発明は上記従来の処理剤の問題点に鑑みなされたもので、金属を腐食する虞れがないとともに、ティッシュペーパーに柔軟性、吸水性を効果的に付与できるティッシュペーパーの柔軟性、吸水性処理剤及びティッシュペーパーの柔軟性、吸水性付与処理方法を提供することを目的とする。
【０００５】
【課題を解決するための手段】
即ち本発明のティッシュペーパーの柔軟性、吸水性付与処理剤は、アルコールのアルキレンオキシド付加体とリン酸とのエステルのアルカリ金属塩、アルカリ土類金属塩を含有することを特徴とする。また本発明のティッシュペーパーの柔軟性、吸水性付与処理方法は、この処理剤により、アルコールのアルキレンオキシド付加体とリン酸とのエステルのアルカリ金属塩、アルカリ土類金属塩が、ティッシュペーパー中に０．０１〜１０．０重量％含有されるように処理することを特徴とする。
【０００６】
【発明の実施の形態】
本発明の処理剤に使用するアルコールのアルキレンオキシド付加体とリン酸とのエステルのアルカリ金属塩、アルカリ土類金属塩は、アルコールのアルキレンオキシド付加体に、五酸化燐、塩化ホスホリル等のリン酸化剤を反応させて得られるリン酸エステルに、水酸化ナトリウム、水酸化カリウム、水酸化マグネシウム、水酸化カルシウム等のアルカリを反応させて得られる。このリン酸エステルも、通常、モノエステル、ジエステル、トリエステルの混合物として得られ、アルコールのアルキレンオキシド付加体とリン酸化剤との反応生成物中にトリエステルが混在していても、そのままアルカリと反応させることができる。
【００１０】
アルコールのアルキレンオキシド付加体とリン酸とのエステルの塩の製造原料として用いられるアルコールとしては、脂肪族アルコール、芳香族アルコール、脂環式アルコール等が挙げられるが、炭素数が１２〜１８の脂肪族飽和アルコール、脂肪族不飽和アルコールが好ましい。またアルキレンオキシドとしては、エチレンオキシド、プロピレンオキシド、ブチレンオキシド等が挙げられるが、エチレンオキシド、プロピレンオキシドが好ましい。アルコールのアルキレンオキシド付加体を得るに当たり、アルコール、アルキレンオキシドはそれぞれ２種以上の異なるものを混合して使用することができる。また異なる２種以上のアルキレンオキシドを付加させる場合、アルキレンオキシドはランダムに付加していても、ブロック状に付加していても良い。アルコールに対するアルキレンオキシドの付加重合度は１〜１５程度が好ましい。アルコールのアルキレンオキシド付加体とリン酸化剤との反応により得られるリン酸エステルがジエステル及び／又はトリエステルの場合、リン酸とエステル化して結合しているアルコールのアルキレンオキシド付加体の残基部分は、アルコール残基の種類、アルキレンオキシドの種類、重合度等が同一のものであっても、異なるものであっても良い。
【００１１】
本発明のティッシュペーパーの柔軟性、吸水性付与処理剤は、上記アルコールのアルキレンオキシド付加体とリン酸とのエステルのアルカリ金属塩、アルカリ土類金属塩の少なくとも１種を、水に溶解または分散した水溶液或いは乳化液として使用する。通常、有効成分を４０〜９０重量％程度含む水溶液、乳化液として使用する。本発明の処理剤によりティッシュペーパーの柔軟性、吸水性付与処理するには、本発明処理剤を噴霧器によりスプレーする方法、含浸機により浸漬処理する方法等が挙げられるが、処理後のティッシュペーパー中に上記アルコールのアルキレンオキシド付加体とリン酸とのエステルのアルカリ金属塩、アルカリ土類金属塩が合計で、固形換算量として０．０１〜１０．０重量％含有されるように処理することが必要である。より好ましくは、処理後のティッシュペーパー中に上記エステルの塩が合計で、固形分換算量として０．１〜５．０重量％含有されるように処理することが望ましい。上記エステルの塩の含有率が０．０１重量％未満では十分な柔軟性が付与されない。また、１０．０重量％を超えると柔軟性がかえって低下する。
【００１２】
本発明のティッシュペーパーの柔軟性、吸水性付与処理剤には、上記アルコールのアルキレンオキシド付加体とリン酸とのエステルのアルカリ金属塩、アルカリ土類金属塩の他に、更に必要に応じて他の成分、例えば鉱物油、脂肪酸エステル等の平滑剤、ポリ（オキシエチレン）アルキルエーテル、ポリ（オキシエチレン）脂肪酸エステル等の乳化剤等を配合することもできる。
【００１４】
【実施例】
以下、実施例を挙げて本発明を更に詳細に説明する。
【００１５】
実施例１〜４
表１に示す処理剤有効成分を用い、その含有率が４０．０重量％（２種以上の有効成分を含む場合には合計の含有率が４０．０重量％）となるように、有効成分を水に溶解又は分散させて処理剤を調整した。
【００１６】
【表１】
0004690580.tif 000002
【００１７】
各処理剤を、柔軟処理を施していないティッシュペーパーに、付着量が表１に示す量（有効成分の固形分換算量）となるようにスプレー噴霧処理した後、２４時間風乾させ、その後、更に恒温恒湿室（温度２０℃、湿度６５％ＲＨ）内で１２時間以上放置し、含有水分率が平衡になった後、ティッシュペーパーの柔軟性、吸水性を評価した。結果を未処理のティッシュペーパーの場合とあわせて表１に示す。
【００１８】
処理後のティッシュペーパーの柔軟性、吸水性は以下のようにして評価した。
柔軟性
被試験紙５枚を片手で握り、柔軟性の評価を行った。評価基準は以下の５段階とした。
５：非常に柔らかい。
４：柔らかい。
３：やや柔らかい。
２：柔軟剤未使用と同等。
１：柔らかくない。
【００１９】
吸水性
処理後のティッシュペーパーにスポイトから水滴（イオン交換水）を滴下し、吸水状態を未処理のティッシュペーパーと比較して以下の基準で評価した。
○：未処理のものに比べて吸水性が良好となる。
△：未処理のものと同程度の吸水性。
×：未処理のものより吸水性が悪くなり、紙本来の吸水性が阻害される。
【００２０】
また上記各処理剤による錆び発生の有無を確認するため、各処理剤を有効成分含有率が１．０重量％となるように水で希釈した試料を調製し、この試料をキャピラリーチューブ（長さ７５ｍｍ、直径１．５〜１．６ｍｍ）を用いて研磨した鉄片の上に一定量滴下し（液量４０μＬ、滴下直径８ｍｍ）、２４時間室温で放置した後の鉄片の発錆状態を観察して、以下の５段階で評価した。これらの結果を、試料調整に用いた水を用いて同様の試験を行ったブランクの試験結果とともに表２に示す。
５：錆の発生が全く認められない。
４：僅かに錆が発生している。
３：液滴部分全部に点状の錆が発生している。
２：錆の発生面積が液滴部分面積の約半分。
１：液滴部分のほぼ全面に錆が発生している。
【００２１】
【表２】
0004690580.tif 000003
【００２２】
比較例１〜１０
表３に示す処理剤有効成分を用い、その含有率が４０．０重量％（２種以上の有効成分を含む場合には合計の含有率が４０．０重量％。また乳化剤を併用した場合には乳化剤も含めた合計の含有率が４０重量％）となるように、有効成分を水に溶解又は分散させて処理剤を調整した。比較例８〜１０については、表３に示す量のポリオキシエチレンアルキルエーテルを乳化剤として併用し、温水加水法により乳化して処理剤を調整した。尚、乳化剤として、比較例８はポリオキシエチレン（３０モル）ラウリルエーテルを、比較例９はポリオキシエチレン（２０モル）ステアリルエーテルを、比較例１０はポリオキシエチレン（８モル）セチルエーテルを使用した。
【００２３】
【表３】
0004690580.tif 000004
【００２４】
各処理剤を、柔軟処理を施していないティッシュペーパーに表３に示す付着量となるように噴霧処理した後、２４時間風乾させ、その後、更に恒温恒湿室（温度２０℃、湿度６５％ＲＨ）内で１２時間以上放置して、含有水分率が平衡になった後、ティッシュペーパーの柔軟性、吸水性を実施例と同様に評価した。これらの結果を表３に示す。また処理剤による錆び発生試験を実施例と同様にして行った結果を表４に示す。
【００２５】
【表４】
0004690580.tif 000005
【００２６】
【発明の効果】
以上説明したように本発明のティッシュペーパーの柔軟性、吸水性付与処理剤は、ティッシュペーパーに優れた柔軟性と吸水性を同時に付与することができる。また本発明の処理剤は鉄を錆びさせる虞れが少ないため、処理設備の金属部分が腐食する虞れが少ない等の優れた効果を発現する。